(57)【要約】【課題】耐熱性、透明性、柔軟性、機械的強度に優れるとともに、開封可能な隔壁や弱シール条件の制御が容易であって、輸液が少ないときでも、ブロッキング防止性能に優れる医療用複室輸液容器を提供する。【解決手段】ポリエチレン系樹脂を主成分とする外層、中間層及び内層の少なくとも３層を有する２枚の積層フィルムから構成され、その中央部には、容易に剥離可能な程度に熱融着させて接合した弱シール部を設けてなる、複数室を有する複室輸液容器であって、上記積層フィルムの内層に用いるポリエチレン系樹脂は、シングルサイト触媒で重合して得られる、２種以上のポリエチレン樹脂であり、かつ、該２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とする複室輸液容器を提供した。【選択図】図１
2007222292.tif 000002
【特許請求の範囲】
【請求項１】
ポリエチレン系樹脂を主成分とする外層、中間層及び内層の少なくとも３層を有する２枚の積層フィルムから構成され、かつ、その周縁部には、該２枚の積層フィルムの内層同士を熱融着させて強固に接合した強シール部を設け、一方、その中央部には、容易に剥離可能な程度に熱融着させて接合した弱シール部を設けてなる、複数室を有する複室輸液容器であって、
上記積層フィルムの内層に用いるポリエチレン系樹脂は、シングルサイト触媒で重合して得られる、２種以上のポリエチレン樹脂であり、かつ、該２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とする複室輸液容器。
【請求項２】
前記ポリエチレン樹脂は、密度が０．９２０〜０．９４０ｇ／ｃｍ３の直鎖状低密度ポリエチレン（ＬＬＤＰＥ）であることを特徴とする請求項１に記載の複室輸液容器。
【請求項３】
前記ポリエチレン樹脂が２種であるとき、それぞれの配合割合は、１０〜９０／９０〜１０質量％であることを特徴とする請求項１に記載の複室輸液容器。
【請求項４】
前記積層フィルムの外層に用いられるポリエチレン系樹脂は、シングルサイト触媒で重合して得られた、密度が０．９２０〜０．９４０ｇ／ｃｍ３の直鎖状低密度ポリエチレン（ＬＬＤＰＥ）であることを特徴とする請求項１に記載の複室輸液容器。
【請求項５】
前記積層フィルムの中間層に用いられるポリエチレン系樹脂は、シングルサイト触媒で重合して得られた、密度が０．９２０〜０．９４０ｇ／ｃｍ３の直鎖状低密度ポリエチレン（ＬＬＤＰＥ）であることを特徴とする請求項１に記載の複室輸液容器。
【請求項６】
前記積層フィルムの厚みは、外層が１０〜３０μｍ、中間層が２４０〜２８０μｍ、内層が１０〜３０μｍであることを特徴とする請求項１に記載の複室輸液容器。
【請求項７】
前記積層フィルムは、インフレーション共押出しフィルムであることを特徴とする請求項１〜６のいずれかに記載の複室輸液容器。
【請求項８】
該輸液容器に輸液を充填し懸架したとき、下膨れ形状とならないことを特徴とする請求項１〜７のいずれかに記載の複室輸液容器。
【発明の詳細な説明】
【技術分野】
【０００１】
本発明は、複室輸液容器に関し、さらに詳しくは、少なくとも３層のポリエチレン系樹脂フィルムからなる積層フィルムを用いた、使用時に容易に剥離させることのできる弱シール部で分離された複数室を有する医療用複室輸液容器に関する。
【背景技術】
【０００２】
従来から、容器壁同士或いは容器壁と他の部材とを、人手により剥離できる程度の弱シール部で形成し、必要時に該弱シール部を剥離する樹脂製袋、容器が食品、医薬品、化粧品等の分野で使用されている。例えば、ビタミン剤などを生理食塩水に混合して、患者に注射あるいは点滴するなど、複数の薬剤を混合して患者に投与する場合、薬剤の種類によっては、あらかじめ混合しておくと変質してしまうことがあるため、複数の薬剤を別々に収容可能であって、使用する直前にこれらを混合する複室輸液容器があり、すなわち、医療用複室輸液容器は、同時に配合すると経時変化を起こすような不安定な各種薬剤（液剤、粉末剤もしくは固形剤）を個別に収容する複数の室を備え、各室間を仕切っている、容易に剥離開封できる弱シール部（又はイージーピールシール部ともいう）を適宜剥離開封することにより、各室内に収容されている薬剤を混合できるような構成になっており、このような境界部分、弱シール部などの形成方法については、数多く研究されている。
【０００３】
容易に剥離可能な境界部分の形成方法としては、シール部の接着方法に関する技術としては、例えば、境界部分をシールする際に使用するヒートシールバーとして、特定の形状のシールエッジが形成された２本のバーを組み合わせて使用し、これらシールエッジの位置を精密に制御したうえでフィルムを挟持することによって、境界部分の剥離強度を適度な範囲とする技術（例えば、特許文献１参照。）や、熱可塑性樹脂フィルムから形成された複室輸液容器の融着部のうち、最も融着強度の大きな強融着部を弱シール部で分散して分布させ、その占有面積の合計が当該弱シール部の面積の２５％未満であるようにする技術（例えば、特許文献２参照。）が開示されている。
【０００４】
また、シール部の材料に関する技術としては、例えば、少なくとも溶融開始温度の異なる２種類以上のポリオレフィン系の樹脂である直鎖状低密度ポリエチレンとポリプロピレンからなる樹脂混合物を用い、容器内壁面を該樹脂混合物層により形成し、該樹脂混合物層を直鎖状低密度ポリエチレンの溶融温度とポリプロピレンの溶融温度との間の温度程度に加熱して容器内壁面同士を溶着することにより、複数の収容室間の仕切部を形成する方法（例えば、特許文献３参照。）、熱可塑性樹脂からなるインフレーションフィルムの樹脂チューブ内面に異種の熱可塑性樹脂を樹脂チューブの軸心方向に所定幅で筋状に２条積層してなる筋状多層部を設けた部分異種樹脂チューブで構成する方法（例えば、特許文献４参照。）、密度の２種以上異なる同系樹脂を混合した樹脂混合物層からなる弱シール部を用いる方法（例えば、特許文献５参照。）等が開示されている。
しかしながら、いずれも樹脂混合物における樹脂同士の相溶性が不十分であったりして、位置によって樹脂混合物の混合割合が変化し易くて均一な樹脂層を得にくく、弱シール部の接合強度が不均一になりやすい。また、相溶性が不十分な樹脂同士を混合しているため、樹脂混合物層の強度が不足するなどの問題点があった。
【０００５】
さらに、医療用複室輸液容器（又は輸液バッグ）などやそれらに用いる積層体に関する技術として、例えば、密度を異にする少なくとも２種のポリエチレンを含み且つ之等ポリエチレン中の最高密度ポリエチレンと最低密度ポリエチレンとの間に０．０２ｇ／ｃｍ３以上の密度差があるポリエチレン単一混合物から形成されていることを特徴とする弱シール部形成機能を伴った複室容器用フィルム、及びそのフィルムからヒートシール手段を適用して成形された複室容器（特許文献６参照。）が開示され、また、三層以上よりなる積層のフィルム等から製袋された医療用バッグであって、内外層は、密度０．９３０ｇ／ｃｍ３以下のラジカル重合法によって得られた低密度ポリエチレン樹脂に、密度０．９４５ｇ／ｃｍ３以上でかつＭｗ／Ｍｎが４．０以下の高密度ポリエチレン樹脂を５〜４０％含む組成物からなり、中間層は、密度０．９２０ｇ／ｃｍ３以下の短鎖分岐を有する直鎖状低密度ポリエチレン共重合体に密度０．９４５ｇ／ｃｍ３以上でかつＭｗ／Ｍｎが４．０以下の高密度ポリエチレン樹脂を多くとも１５％含む組成物からなることを特徴とする医療用バッグ（特許文献７参照。）が開示され、さらに、シングルサイト触媒を用いる重合法で製造されたポリエチレン系樹脂を含む内外層と高密度ポリエチレンを含む中間層との少なくとも３層からなる、粉末状あるいは顆粒状の薬剤の充填用に好適な医療用袋（特許文献８参照。）が提案されている。
しかしながら、いずれの提案又は開示されている医療用複室輸液容器又はバッグなどは、未だ、弱シール部の弱シール条件の制御が困難であり、さらに、輸液が少ないとき又は少なくなった際にブロッキングするなどの種々の問題点がある。
【０００６】
特に、医療用輸液容器又はバッグは、高圧蒸気滅菌を施すが、その滅菌温度と、例えばポリエチレンの融解温度の差が小さいために、薬液に接触しない部分の対向するフィルムは、滅菌中に表面同士がブロッキング（膠着）するという不具合があり、冷却後、ブロッキング（膠着）部分は、中々剥離せずに、輸液容器又はバッグ形状は、変形し不良品となる恐れがある。特に輸液容器又はバッグの変形は、液面が不定になるため、輸液剤の排出目盛と液面が一致しない不具合となる。また、輸液容器又はバッグを水平にして高圧蒸気滅菌すると、内容液量が少ない場合に、対向するフィルム面が部分的に接触し易くなり、ブロッキングを生ずる。
そのため、特に、開封可能な隔壁や弱シール条件の制御が容易であって、輸液が少ないときでも、ブロッキング防止性能に優れるものが強く望まれている。
【特許文献１】特開平８−２４３１４号公報
【特許文献２】特開２００４−４７６号公報
【特許文献３】特開平２−４６７１号公報
【特許文献４】特開２０００−１４７４６号公報
【特許文献５】特開２００３−４０３４７号公報
【特許文献６】特許第３４５５７８９号（特開平８−２２９１０１号）公報
【特許文献７】特許第３０５２３９８号（特開平４−２６６７５９号）公報
【特許文献８】特開２００１−３０４４３号公報
【発明の開示】
【発明が解決しようとする課題】
【０００７】
本発明の目的は、上記問題点に鑑み、耐熱性、透明性、柔軟性、機械的強度に優れるとともに、特に、開封可能な隔壁や弱シール条件の制御が容易であって、輸液が少ないときでも、ブロッキング防止性能に優れる医療用複室輸液容器を提供することにある。
【課題を解決するための手段】
【０００８】
本発明者らは、上記課題を解決すべく鋭意検討した結果、医療用複室輸液容器に用いる積層フィルムの構成成分に着目し、（ｉ）ポリオレフィンなどのプラスチックは、明瞭な融点を示さずに、ＤＳＣで測定した融点よりも、低いポイントからブロッキングが始まり易いこと、（ｉｉ）このＤＳＣで測定した融点の温度領域が広いと、開封可能な隔壁、弱シール条件の範囲は広くなり、弱シール条件を制御し易くなること、（ｉｉｉ）シングルサイト触媒で重合されたポリエチレンは、ＤＳＣの融点ピーク巾が狭く、低分子量物は少なくて、その結果、ブロッキングしない傾向にあること、高圧蒸気滅菌による不溶性異物の発生が少なくなること、一方、ＤＳＣの融点ピーク巾が広いと、例えば、チーグラー触媒で製造した直鎖状低密度ポリエチレンでは、ＤＳＣの融点ピーク巾が広く、ブロッキングし易くなること、（ｉｖ）逆に、シングルサイト触媒で重合されたポリエチレンは、融点範囲が狭いため、弱シールの制御が困難であること、などを見出し、これらの知見に加えて、さらに、ポリエチレン系樹脂の積層フィルムにおいて、特に、内層のポリエチレン系樹脂フィルムとして、シングルサイト触媒で重合して得られた少なくとも２種のポリエチレンを用いると、それらのビカット軟化点が１０５℃以上であれば、ブロッキングを防止でき、さらに、弱シール範囲は広くなり、弱シールの制御が容易になることを、見出し、本発明を完成させるに至った。
【０００９】
すなわち、本発明の第１の発明によれば、ポリエチレン系樹脂を主成分とする外層、中間層及び内層の少なくとも３層を有する２枚の積層フィルムから構成され、かつ、その周縁部には、該２枚の積層フィルムの内層同士を熱融着させて強固に接合した強シール部を設け、一方、その中央部には、容易に剥離可能な程度に熱融着させて接合した弱シール部を設けてなる、複数室を有する複室輸液容器であって、
上記積層フィルムの内層に用いるポリエチレン系樹脂は、シングルサイト触媒で重合して得られる、２種以上のポリエチレン樹脂であり、かつ、該２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とする複室輸液容器が提供される。
また、本発明の第２の発明によれば、第１の発明において、前記ポリエチレン樹脂は、密度が０．９２０〜０．９４０ｇ／ｃｍ３の直鎖状低密度ポリエチレン（ＬＬＤＰＥ）であることを特徴とする複室輸液容器が提供される。
さらに、本発明の第３の発明によれば、第１の発明において、前記ポリエチレン樹脂が２種であるとき、それぞれの配合割合は、１０〜９０／９０〜１０質量％であることを特徴とする複室輸液容器が提供される。
【００１０】
本発明の第４の発明によれば、第１の発明において、前記積層フィルムの外層に用いられるポリエチレン系樹脂は、シングルサイト触媒で重合して得られた、密度が０．９２０〜０．９４０ｇ／ｃｍ３の直鎖状低密度ポリエチレン（ＬＬＤＰＥ）であることを特徴とする複室輸液容器が提供される。
また、本発明の第５の発明によれば、第１の発明において、前記積層フィルムの中間層に用いられるポリエチレン系樹脂は、シングルサイト触媒で重合して得られた、密度が０．９２０〜０．９４０ｇ／ｃｍ３の直鎖状低密度ポリエチレン（ＬＬＤＰＥ）であることを特徴とする複室輸液容器が提供される。
さらに、本発明の第６の発明によれば、第１の発明において、前記積層フィルムの厚みは、外層が１０〜３０μｍ、中間層が２４０〜２８０μｍ、内層が１０〜３０μｍであることを特徴とする複室輸液容器が提供される。
【００１１】
また、本発明の第７の発明によれば、第１〜６のいずれかの発明において、前記積層フィルムは、インフレーション共押出しフィルムであることを特徴とする複室輸液容器が提供される。
さらに、本発明の第８の発明によれば、第１〜６のいずれかの発明において、該輸液容器に輸液を充填し懸架したとき、下膨れ形状とならないことを特徴とする複室輸液容器が提供される。
【発明の効果】
【００１２】
本発明の医療用複室輸液容器は、従来の医療用複室輸液容器が有する柔軟性と透明性に優れるとともに、高温条件下で滅菌処理を行なうことができるだけの耐熱性と機械的強度を有するに加えて、開封可能な隔壁や弱シール条件の制御が容易であって、輸液が少ないときでも、ブロッキング防止性能に優れるという作用効果を奏する。
【発明を実施するための最良の形態】
【００１３】
本発明の医療用複室輸液容器は、ポリエチレン系樹脂を主成分とする外層、中間層及び内層の少なくとも３層を有する２枚の積層フィルムから構成され、かつ、その周縁部には、該２枚の積層フィルムの内層同士を熱融着させて強固に接合した強シール部を設け、一方、その中央部には、容易に剥離可能な程度に熱融着させて接合した弱シール部を設けてなる、複数室を有する複室輸液容器であって、
上記積層フィルムの内層に用いるポリエチレン系樹脂は、シングルサイト触媒で重合して得られる、２種以上のポリエチレン樹脂であり、かつ、該２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とするものである。
以下に、本発明の構成成分などについて、項目毎に説明する。
【００１４】
１．積層フィルムの内層
本発明の複室輸液容器に用いられる積層フィルムの内層は、ポリエチレン系樹脂を主成分とするものであって、シングルサイト触媒で重合して得られる、２種以上のポリエチレン樹脂からなる。
上記シングルサイト触媒を用いる重合法で製造された、２種以上のポリエチレン樹脂としては、２種或いは３種以上のいずれも、メタロセン触媒に代表されるシングルサイト触媒を用いてエチレンと他のα−オレフィンとの共重合によって製造されるポリエチレン樹脂が挙げられ、密度が０．９２０〜０．９４０ｇ／ｃｍ３の直鎖状低密度ポリエチレン（ＬＬＤＰＥ）が好ましく、密度が０．９３０〜０．９４０ｇ／ｃｍ３のものが樹脂中の低分子量物質の含有量が低減されるので、より好ましい。そして、その製造方法については、気相重合法、溶液重合法、スラリー重合法、高圧イオン重合法など、特に限定されず、どの製造法から得られたものでも用いることができる。
尚、ＪＩＳ  Ｋ６９２２では、密度が０．９３０〜０．９４１ｇ／ｃｍ３のポリエチレンを中密度ポリエチレン（ＭＤＰＥ）と分類するが、本明細書では、上記のように定義、分類する。
また、ＭＦＲ（ＪＩＳ  Ｋ７２１０に準拠し、温度１９０℃、荷重２．１６ｋｇの条件での測定値）については、一般に０．１〜２０ｇ／１０分であり、０．２〜１０ｇ／１０分が好ましい。
さらに、シングルサイト触媒を用いてエチレンと他のα−オレフィンとの共重合によって製造されるポリエチレン、すなわち、エチレン・α−オレフィン共重合体のＭｗ／Ｍｎは、樹脂中の低分子量物質の含有量の少ないものが得られるため、１．０〜３．５のものが好ましものであり、透明性の良いものが得られる。ただし、Ｍｗは重量平均分子量、Ｍｎは数平均分子量を表わしている。
【００１５】
本発明においては、内層に用いる２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とする。
上記の２種以上のポリエチレン樹脂（Ａ、Ｂ）とは、２種（Ａ、Ｂ）でも、３種（Ａ、Ｂ、Ｃ）、或いは４種の混合物（Ａ、Ｂ、Ｃ、Ｄ）でもよく、例えば、２種（Ａ、Ｂ）の場合、そのＡ、Ｂの含有割合は、Ａ／Ｂが１０〜９０／９０〜１０質量％の範囲が好ましい。３種（Ａ、Ｂ、Ｃ）又は４種の場合では、各構成成分がいずれも、１０質量％以上含有されることが好ましく、１０〜９０質量％の範囲内から適宜選択される。
【００１６】
また、２種（Ａ、Ｂ）以上のポリエチレン樹脂のＤＳＣで測定した融点の最高と最低との差（ΔＴｍ）が５℃以上であることを必要とし、例えば３種（Ａ、Ｂ、Ｃ）の混合の場合に、最高と最低との差（ΔＴｍ）が５℃以上であればよく、ΔＴｍが大きいほど、開封可能な隔壁、弱シール条件の範囲は広くなり、弱シール条件を制御し易くなるから好ましい。しかし、ΔＴｍが大きいほど、ブロッキングし易くなり、耐ブロッキング性と弱シール条件の制御し易すさとをバランスさせる必要が生じる。
尚、上記ＤＳＣで測定した融点（Ｔｍ）とは、ＪＩＳ  Ｋ６９２２−２又はＩＳＯ１８７２−２に準拠して測定した値である。
【００１７】
そこで、上記２性能のバランスの観点から、本発明では、２種（Ａ、Ｂ）以上のポリエチレン樹脂のビカット軟化点（ＶＳＴ）が、いずれも１０５℃以上であることも、必須の要件となる。ビカット軟化点（ＶＳＴ）が１０５℃以上とすることにより、耐ブロッキング性、すなわちブロッキング防止性が優れたものになり、ブロッキングを防止することができる。
尚、上記ビカット軟化点（ＶＳＴ）は、ＪＩＳ  Ｋ７２０６又はＩＳＯ３０６に準拠して測定した値である。
【００１８】
２．積層フィルムの中間層
本発明の複室輸液容器に用いられる積層フィルムの中間層は、機械的強度等の理由から、ポリエチレン系樹脂を主成分とするものであれば、特に限定されない。
そのようなポリエチレン系樹脂としては、公知の各種のポリエチレン、例えば、高圧法低密度ポリエチレン、直鎖状低密度ポリエチレン、高密度ポリエチレンなどが挙げられ、中でも、シングルサイト触媒で重合して得られた、密度が０．９２０〜０．９４０ｇ／ｃｍ３の直鎖状低密度ポリエチレン（ＬＬＤＰＥ）が、複室輸液容器の耐熱性や機械的強度の点から、好ましい。
【００１９】
３．積層フィルムの外層
本発明の複室輸液容器に用いられる積層フィルムの外層は、機械的強度等の理由から、ポリエチレン系樹脂を主成分とするものであれば、特に限定されない。
そのようなポリエチレン系樹脂としては、公知の各種のポリエチレン、例えば、高圧法低密度ポリエチレン、直鎖状低密度ポリエチレン、高密度ポリエチレンなどが挙げられ、中でも、シングルサイト触媒で重合して得られた、密度が０．９２０〜０．９４０ｇ／ｃｍ３の直鎖状低密度ポリエチレン（ＬＬＤＰＥ）が、複室輸液容器の耐熱性や機械的強度の点から、好ましい。
【００２０】
また、本発明に係る積層フィルムを構成する各々の樹脂層（内層、中間層、外層）には、本発明の目的を損なわない範囲において樹脂添加剤例えば、耐熱安定剤、酸化防止剤、滑剤、紫外線吸収剤、光安定剤、加工性改良剤、目やに防止剤等を目的に応じて添加してもよい。
【００２１】
４．積層フィルム
本発明に係る積層フィルムは、積層フィルムを構成する各々の樹脂層（内層、中間層、外層）を、インフレーションフィルム押出機で共押出により、フィルム成形と同時に積層を行うことができ、すなわち、インフレーション共押出しフィルムとなる。
上記積層フィルムにおける少なくとも３層のポリエチレン系樹脂フィルムの厚みは、外層が１０〜３０μｍ、中間層が２４０〜２８０μｍ、内層が１０〜３０μｍであることが好ましい。各層の厚みを上記の範囲にすることにより、本発明の複室輸液容器は、該容器に輸液を充填したとき、輸液の排出に伴って下膨れ形状とならないものと、することができる。
尚、柔軟で偏平な複室輸液容器は、液をフルに充填すると略楕円球状になり、滅菌後に液を完全に排出した場合、容器は偏平に戻らない場合がある。これは、滅菌時の熱によって容器が二次成形されるためであり、そのため、液が排出されると、密閉された容器は、下膨れ形状となり易く、その結果、容器内は減圧となり、輸液チューブを介した液の排出速度は遅くなるという問題点が生じるが、本発明の複室輸液容器は、輸液の排出に伴って下膨れ形状とならない。
【００２２】
５．複室輸液容器
本発明の医療用複室輸液容器は、上記の積層フィルム２枚から構成され、その周縁部には、該２枚の積層フィルムの内層同士を熱融着させて強固に接合した強シール部を設け、一方、その中央部には、容易に剥離可能な程度に熱融着させて接合した弱シール部を設けてなる、複数室を有する複室輸液容器である。
また、本発明の医療用複室輸液容器は、２枚の積層フィルムを一般の袋を製造するさいに行なわれている方法を適用し、適宜所定の形状および寸法に製袋し、注出入口（口栓）を取付けることによって、製造することができる。
例えば、次の（ａ）〜（ｆ）の工程を順次経ることにより医療用複室輸液容器を得ることができる。
【００２３】
（ａ）工程：２枚の積層フィルムを用いて、インフレーション成型により得られたチューブ状の積層フィルムを、容器周縁部として溶着温度１２５〜１５５℃でシール（強シール部）し、且つ、容器中央部付近の弱シール部として、溶着温度１０５〜１２５℃でシールし、縦横に並列する多数の容器素材を形成する。
（ｂ）工程：シール後の積層フィルムから容器素材を裁断し、該素材からポート装着口７を開口する容器本体を成型する。
（ｃ）工程：容器本体のポート装着口にポートを挿入し、溶着手段により取り付ける。
（ｄ）工程：薬液タンクに接続された薬液充填ノズルをポートに挿入し、所定量（例えば５００ｍｌ、１０００ｍｌ）充填する。  
（ｅ）工程：ポートの外側開口部にゴム栓、キャップを溶着手段により取り付け、密封する。
（ｆ）工程：キャップの外側口部に、無菌性維持のため容易に取り外しできるピールシールを溶着手段により取り付け、医療用複室輸液容器を得る。
【００２４】
以下、本発明に係る医療用複室輸液容器の一実施形態について、図面を参照しつつ説明する。図１は、本実施形態に係る医療用複室輸液容器の平面図である。
図１に示すように、この医療用複室輸液容器（１）は、例えば、矩形状の２枚の積層フィルムの周縁部（２）を、熱融着して、強固に接合した強シール部を設けた、扁平の袋状に形成された容器本体（３）と、この容器本体（３）に接続され内部にゴム栓（図示省略）を有する輸液（薬剤）排出部（４）とを備えている。容器本体（３）は、例えば、長手方向に並べて配置され輸液（薬剤）が封入される第１収納室（５）及び第２収納室（６）を有しており、２つの収納室（５、６）は、容易に剥離可能な程度に熱融着させて接合した弱シール部となる仕切り用封止部（７）で仕切られている。また、上記した輸液（薬剤）排出部（４）は、容器本体（３）における第２収納室（６）側の端部に接続されている。容器本体（３）において輸液（薬剤）排出部（４）と反対側の端部には、容器（１）を吊り掛けるための吊掛孔（８）が形成されている。
【００２５】
各収納室（５、６）には、予め混合或いは溶解しておくと滅菌時にメイラード反応等の混合変化を起こすため隔離する必要がある各種輸液（薬剤）（ａ、ｂ）がそれぞれ封入されている。例えば一方の収納室にアミノ酸を含有する溶液、他方の収納室にブドウ糖を含有する溶液を収納することができる。また、必要に応じていずれか一方の収納室に電解質等を封入することもできる。さらに、液剤だけでなく、いずれか一方の収納室に固形または粉末薬剤を収納することもできる。
【００２６】
容器本体（３）を構成する積層フィルムの材質としては、前記したポリエチレン系樹脂を用いることができる。但し、本発明において、前記したように、仕切り用封止部（７）は、容器本体（３）の内壁面同士を融着することから、容器本体（３）の積層フィルムの内層は、シングルサイト触媒で重合して得られる、２種以上のポリエチレン樹脂であり、かつ、該２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とするものである。このようにすると、融着強度の制御が容易になり、すなわち、弱シール条件を制御し易くなり、かつ、ブロッキング防止性が優れたものになるという利点がある。
【００２７】
仕切り用封止部（７）は、容器本体（３）の内壁面同士を熱融着することで構成されており、収納室（５、６）の内圧を高めると、開封するようになっている。このような融着強度（ヒートシール強度）としては、例えば、直径１００ｍｍの円板でいずれかの収納室を押圧し、１０〜３０ｋｇｆ程度の力をかけたときに仕切り用封止部（７）が開封するようなものが適当である。
【００２８】
また、容器本体（３）における一方の面には、各収納室（５、６）の周縁部に沿って延びる輪郭線（１０ａ、１０ｂ）が印刷されている。輪郭線（１０ａ、１０ｂ）は、視認しやすくするため、１〜１０ｍｍの幅で形成することが好ましい。また、容器本体表面の他の表示、例えば成分表示（図示省略）等とは異なる色に着色されていることが好ましい。さらに、例えば、容器本体（３）において仕切り用封止部（７）に沿う位置には、一対の仕切り線（９）が印刷されるとともに、仕切り用封止部（７）上に、「ここを開封」という開封を促す表示が印刷されていることが好ましい。なお、開封を促す表示であれば、これ以外の文を用いてもよいことは言うまでもない。
【００２９】
以上のように、本発明の実施形態によれば、容器本体（３）の表面に、各収納室（５、６）の周縁に沿って延びる輪郭線（１０ａ、１０ｂ）が印刷されているため、容器本体（３）が透明であっても、２つの収納室を備えた複室容器であることを容易に視認できるとともに、各収納室（５、６）の位置を容易に視認することができる。
これにより、適切な押圧位置、つまり収納室（５、６）の中央付近や仕切り用封止部（７）に近い位置を容易に把握することができ、開封忘れの防止と開封作業時の操作性を向上することができる。さらに、仕切り用封止部（７）に沿って仕切り線（９）が印刷されているため、仕切り用封止部（９）の位置を容易に視認することができ、これに基づいて適切な押圧位置を決めることができる。
以上、本発明の一実施形態について説明したが、本発明は、これに限定されるものではなく、その趣旨を逸脱しない限りにおいて種々の変更が可能である。
【実施例】
【００３０】
以下、本発明を実施例と比較例とにより具体的に説明するが、本発明は、これらの実施例に特に限定されるものではない。
【００３１】
［実施例１］
水冷式共押出インフレーション成型機によって、シングルサイト触媒を用いてエチレンと他のα−オレフィンとの共重合によって製造されるポリエチレンＡとして、東ソー株式会社製の「７Ｐ０７Ａ」［密度０．９３０ｇ／ｃｍ３、ＭＦＲ２．５ｇ／１０分（１９０℃）〕（以下「ＰＥ−Ａ」という）と、同ポリエチレンＢとして、東ソー株式会社製の「７Ｐ０２Ａ」」［密度０．９２０ｇ／ｃｍ３、ＭＦＲ２．０ｇ／１０分（１９０℃）〕（以下「ＰＥ−Ｂ」という）との樹脂混合比（質量）が７：３からなる混合樹脂層３０μｍを内層に有し、同ポリエチレンＣとして、宇部興産株式会社製の「スーパーポリエチレン『ユメリット』２０４０Ｆ」［密度０．９１８ｇ／ｃｍ３、ＭＦＲ４．０ｇ／１０分（１９０℃）〕（以下「ＰＥ−Ｃ」という）を用いた中間層２４０μｍと、同ポリエチレンＤとして、宇部興産株式会社製の「スーパーポリエチレン『ユメリット』２０４０Ｆ」［密度０．９１８ｇ／ｃｍ３、ＭＦＲ４．０ｇ／１０分（１９０℃）〕（以下「ＰＥ−Ｄ」という）を用いた外層３０μｍ有する３層積層フィルムを成型した。
用いたエチレン系樹脂の物性などの一覧を表１に、積層フィルムの層構成の概要を表２に示す。
【００３２】
この３層構造の積層フィルムをヒートシール金型にシートを挟み、弱シール部分については、弱シール温度（１１０℃）、加圧（０．５ＭＰａ）、シール時間２．５秒の条件で、一方、複室輸液容器周縁の強シール部分については、強シール温度１２５℃、他の条件は弱シールの条件と同一で、１５０ｍｌ容量の小室（形状：幅２５０ｍｍ×縦１５０ｍｍ）と３５０ｍｌ容量の大室（形状：幅２５０ｍｍ×縦１５０ｍｍ）と、弱シール部幅１０ｍｍを有する複室輸液容器を製造した。尚、金型表面には、離型のために、公知の方法で４フッ化エチレン、ＦＥＰなどフッソ樹脂コーティングされている。
【００３３】
［実施例２〜３、及び比較例１〜３］
表１に示すポリエチレンを用いて、表２に示す積層フィルムの層構成により、実施例１と同様に、複室輸液容器を製造した。
【００３４】
【表１】
2007222292.tif 000003
【００３５】
［評価］
（成形性）
実施例１〜３及び比較例１〜３で製造した複室輸液容器の成形性を評価した。その評価方法としては、ダイから吐出するフィルムの表面状態の目視であり、その結果を下記の表２に示す。
【００３６】
（弱シール部／強シール部のオープン性）
弱シール部のオープン性としては圧縮試験を行ない、東洋精機製作所の引っ張り圧縮試験機ストログラフＭＺに直径１００ｍｍの圧縮治具を取り付け、溶液封入部に２００ｍｍ／ｍｉｎの速度で押し、弱シール部が開封した時の治具に加わる力を測定し、開封力の変動係数を調べた。但し、弱シール部の初期の開封力は、各々の内層樹脂構成によって１０〜２５ｋｇｆの範囲のものに設定した。その結果を下記の表２に示す。
【００３７】
（内面ブロッキング性など）
実施例１〜３及び比較例１〜３で製造した複室輸液容器を用い、容器の小室と大室に、蒸留水をそれぞれ１５０ｍｌ、３５０ｍｌずつ充填し、１０５℃、４０分間の蒸気滅菌処理を施した後、滅菌後の容器を目視観察により、変形、破袋、シール漏れ、しわ、ブロッキングの状態を調べ、評価した。フィルムの透明度は、波長４５０ｎｍにおける光線透過率（％）を測定した。その結果を下記の表２に示す。
【００３８】
【表２】
2007222292.tif 000004
【００３９】
表２に示した評価結果から明らかなように、実施例１〜３の複室輸液容器は、成形性、弱シール部のオープン性、内面のブロッキング（防止）性及び透明性に優れることは、明らかである。一方、比較例１〜３の積層フィルム又は複室輸液容器は、上記の性能に全て良好とならないことも、明らかになった。
上記のことから、積層フィルムの内層に用いるポリエチレン系樹脂として、シングルサイト触媒で重合して得られる、２種以上のポリエチレン樹脂であり、かつ、該２種以上のポリエチレン樹脂は、ビカット軟化点（ＶＳＴ）が１０５℃以上であるとともに、ＤＳＣで融点を測定したとき、その最高値と最低値との差（ΔＴｍ）が５℃以上であることを特徴とすることにより、優れた結果が得られたと、いえる。
【産業上の利用可能性】
【００４０】
本発明の複室輸液容器は、耐熱性、透明性、柔軟性、機械的強度に優れるとともに、特に、開封可能な隔壁や弱シール条件の制御が容易であって、輸液が少ないときでも、ブロッキング防止性能に優れるので、薬液等を充填する血液バッグ、血小板保存バッグ、輸液（薬液）バッグなどの医療用複室容器を提供でき、また、医療用複室容器ばかりでなく、レトルト食品用容器等に使用することもできる。
【図面の簡単な説明】
【００４１】
【図１】本発明の医療用複室輸液容器の一例を示す図である。
【符号の説明】
【００４２】
１    医療用複室輸液容器
２    積層フィルムの周縁部
３    医療用複室輸液容器本体
４    輸液（薬剤）排出部
５    第１収納室
６    第２収納室
７    弱シール部となる仕切り用封止部
８    吊掛孔
９    仕切り線
１０  輪郭線
ａ    輸液（薬剤）
ｂ    輸液（薬剤）
【図１】
2007222292.tif 000005